(57)【特許請求の範囲】
【請求項１】
一方の端部が開口され且つ他方の端部が目封止され流体の流路となる複数のセルを形成する複数の多孔質の隔壁部と、
前記隔壁部上に形成され前記流体に含まれる固体成分を捕集する層である捕集層と、を備え、
クラックの有無を検査する所定のクラック検査を行いクラックがないと判断されたのち、粒径が０．３μｍ以上１０μｍ以下の微粒子を供給する供給部を内部空間に内包しハニカムフィルタをシールして固定する設置台と、設置台の内部空間を加圧する加圧ポンプとを用い、ゲージ圧で１Ｐａ以上１０Ｐａ以下の条件で前記微粒子を前記加圧ポンプで前記内部空間側であるハニカムフィルタの一方の端面側から加圧供給すると共に、他方の端面側にレーザー光を照射して該他方の端面から流れ出る微粒子を可視化する可視化試験を行い、該可視化試験において該他方の端面から流れ出る微粒子にレーザー光を照射し該レーザー光を照射した他方の端面側を撮影装置で撮影した画像を用いて各セルの輝度を求め、該求めた各セルの輝度のうち最も低い輝度との輝度差が１５０ｃｄ／ｍ2以上を示す過堆積セルが前記セルに存在しており、全セル数に対する該過堆積セル数の割合Ｒ（％）が０（％）＜Ｒ≦２０（％）である、ハニカムフィルタ。
【請求項２】
前記全セル数に対する前記過堆積セル数の割合Ｒが７（％）以下である、請求項１に記載のハニカムフィルタ。
【請求項３】
前記過堆積セルは、捕集層が不完全に形成されているセル及び前記捕集層が形成されていないセルのうち少なくとも一方である、請求項１又は２に記載のハニカムフィルタ。
【請求項４】
前記隔壁部は、コージェライト、ＳｉＣ、ムライト、チタン酸アルミニウム、アルミナ、窒化珪素、サイアロン、リン酸ジルコニウム、ジルコニア、チタニア及びシリカから選択される１以上の無機材料を含んで形成されている、請求項１〜３のいずれか１項に記載のハニカムフィルタ。
【請求項５】
前記捕集層は、コージェライト、ＳｉＣ、ムライト、チタン酸アルミニウム、アルミナ、窒化珪素、サイアロン、リン酸ジルコニウム、ジルコニア、チタニア及びシリカから選択される１以上の無機材料を含んで形成されている、請求項１〜４のいずれか１項に記載のハニカムフィルタ。
【請求項６】
前記ハニカムフィルタは、前記隔壁部及び前記捕集層を有する２以上のハニカムセグメントが接合層によって接合されて形成されている、請求項１〜５のいずれか１項に記載のハニカムフィルタ。
【請求項７】
前記隔壁部及び前記捕集層のうち少なくとも一方には、触媒が担持されている、請求項１〜６のいずれか１項に記載のハニカムフィルタ。
【発明の詳細な説明】
【技術分野】
【０００１】
本発明は、ハニカムフィルタに関する。
【背景技術】
【０００２】
従来、ハニカムフィルタとしては、一方の端部が開口され且つ他方の端部が目封止されたセルと、一方の端部が目封止され且つ他方の端部が開口するセルとが交互に配設されるよう形成された多孔質の隔壁部と、この隔壁部上に形成された排ガスに含まれる粒子状物質（ＰＭ）を捕集・除去する層が形成されているものが提案されている（例えば、特許文献１〜３参照）。このハニカムフィルタでは、捕集層によりＰＭを捕集することにより、圧力損失を低減させつつＰＭの捕集を行うことができる。【０００３】
【特許文献１】特開２００４−２１６２２６号公報
【特許文献２】特開平６−３３７３４号公報
【特許文献３】特開平１−３０４０２２号公報
【発明の開示】
【０００４】
ところで、このようなハニカムフィルタでは、捕集したＰＭを燃焼させることによりフィルタの機能を回復させる「再生処理」を行うことがある。特許文献１〜３では、隔壁部上に捕集層を設けることにより圧力損失を低減させることができるが、捕集層を設けるだけではこの再生処理の効率に大きな違いはなかった。再生処理では、例えばエンジンの燃料を増加させて温度を高めるなどの処理を行うことから、燃費の観点などにより、捕集した固体成分をより効率的に除去することが求められていた。
【０００５】
本発明は、このような課題に鑑みなされたものであり、捕集した固体成分をより効率的に除去することができるハニカムフィルタを提供することを主目的とする。
【０００６】
本発明は、上述の主目的を達成するために以下の手段を採った。
【０００７】
即ち、本発明のハニカムフィルタは、
一方の端部が開口され且つ他方の端部が目封止され流体の流路となる複数のセルを形成する複数の多孔質の隔壁部と、
前記隔壁部上に形成され前記流体に含まれる固体成分を捕集する層である捕集層と、を備え、
クラックの有無を検査する所定のクラック検査を行いクラックがないと判断されたのち、粒径が０．３μｍ以上１０μｍ以下の微粒子を供給する供給部を内部空間に内包しハニカムフィルタをシールして固定する設置台と、設置台の内部空間を加圧する加圧ポンプとを用い、ゲージ圧で１Ｐａ以上１０Ｐａ以下の条件で前記微粒子を前記加圧ポンプで前記内部空間側であるハニカムフィルタの一方の端面側から加圧供給すると共に、他方の端面側にレーザー光を照射して該他方の端面から流れ出る微粒子を可視化する可視化試験を行い、該可視化試験において該他方の端面から流れ出る微粒子にレーザー光を照射し該レーザー光を照射した他方の端面側を撮影装置で撮影した画像を用いて各セルの輝度を求め、該求めた各セルの輝度のうち最も低い輝度との輝度差が１５０ｃｄ／ｍ2以上を示す過堆積セルが前記セルに存在しており、全セル数に対する該過堆積セル数の割合Ｒ（％）が０（％）＜Ｒ≦２０（％）であるものである。
【０００８】
あるいは、本発明のハニカムフィルタは、
一方の端部が開口され且つ他方の端部が目封止され流体の流路となる複数のセルを形成する複数の多孔質の隔壁部と、
前記隔壁部上に形成され前記流体に含まれる固体成分を捕集する層である捕集層と、を備え、
前記固体成分を捕集させたあとには前記固体成分がより多く捕集される過堆積領域を含む過堆積セルが前記セルに存在しており、全セル数に対する該過堆積セル数の割合Ｒ（％）が０（％）＜Ｒ≦２０（％）であるものとしてもよい。
【０００９】
このハニカムフィルタでは、セルを形成する隔壁部上に捕集層が形成されているが、このセルには、可視化試験において所定の輝度差を示す過堆積セルが存在している。この過堆積セルは、全セル数に対する過堆積セルの割合Ｒ（％）が０（％）＜Ｒ≦２０（％）で形成されている。一般に、捕集した固体成分を燃焼させることによりフィルタの機能を回復させる再生処理において、その再生速度（効率）は、捕集した固体成分の量に応じて大きくなる傾向にある。そして、過堆積セルには固体成分が多く堆積しており、再生処理において過堆積セルでの固体成分の燃焼により、着火点の役割を果たし、捕集した固体成分をより効率的に除去することができる。このハニカムフィルタにおいて、過堆積セルは、最低１セル存在し、全セル数に対する過堆積セル数の割合Ｒが２０（％）以下である。この割合Ｒが２０（％）以下では、効果的に圧力損失の低減を図ると共に、捕集した固体成分をより効率的に除去することができる。この「過堆積セル」は、固体成分を捕集させたあとには、他の一般的なセルに比して固体成分がより多く捕集されるセルとしてもよいし、隣接するセルのうちいずれか１以上に対して１０重量％以上多くの固体成分を堆積するセルとしてもよい。また、「クラック」とは、少なくとも流体の流入する入口側が開口しているセル（入口側セルとも称する）と、少なくとも流体の流出する出口側が開口しているセル（出口側セルとも称する）との間にある隔壁部にて、入口側セルと出口側セルとを貫通する担体軸方向、またはその垂直断面方向に存在し、ＰＭの捕集性能に影響を及ぼす大きさの裂け目をいうものとする。このとき、前記捕集層は、入口側セルに形成されており、前記過堆積セルは、該流体の入口側セルに存在するものとしてもよい。なお、この過堆積セルは、固体成分を捕集させたあとには他のセルに比して固体成分がより多く捕集されるセルとしてもよい。
【００１０】
本発明のハニカムフィルタにおいて、前記全セル数に対する前記過堆積セルの割合Ｒが７（％）以下であることが好ましい。こうすれば、より圧力損失を低減しつつ、捕集した固体成分をより効率的に除去することができる。
【００１１】
本発明のハニカムフィルタにおいて、前記過堆積セルは、捕集層が不完全に形成されているセル及び前記捕集層が形成されていないセルのうち少なくとも一方であるものとしてもよい。こうすれば、捕集層が完全に形成されているセルに比して過堆積セルの流路抵抗が低いことから、他のセルに比してより多くの流体が流通し、その結果、より多くの固体成分を捕集することができる。即ち、捕集層を不完全に作成することによって、比較的容易に過堆積セルを作製することができる。ここで、「捕集層が不完全に形成されているセル」とは、例えば、その他の部分の捕集層の厚さより相対的に薄い捕集層が形成されたセルであるものとしてもよい。このとき、相対的に薄い捕集層は、ハニカムフィルタ全域での捕集層の平均厚さに対して３０％以下、より好ましくは５０％以下の厚さとしてもよい。あるいは、「捕集層が不完全に形成されているセル」とは、その他の部分と同じような厚さの捕集層が形成されているがセル内の少なくとも一部に捕集層の形成されていない局所未形成部位を有するものとしてもよい。この局所未形成部位は、流体の流通方向に対してどの場所にあってもよく、この局所未形成部位の最大長さが３００μｍ以下、より好ましくは２００μｍ以下であるものとしてもよい。また、この過堆積セルでは、１つのセルの内壁全体の面積に対して７５％以下の面積で捕集層が形成されているものとしてもよいし、５０％以下の面積で捕集層が形成されているものとしてもよいし、２５％以下の面積で捕集層が形成されているものとしてもよい。このとき、前記過堆積セルは、前記捕集層が形成されていないものが好ましい。こうすれば、より流路抵抗を低減可能であり、より多くの固体成分を捕集しやすい。
【００１２】
本発明のハニカムフィルタにおいて、前記捕集層は、気体を搬送媒体とし該捕集層の原料である無機材料を前記セルへ供給することにより形成されているものとしてもよい。こうすれば、気体による搬送を利用して、捕集層の厚さなど、捕集層の形成状態を比較的容易に制御することができる。
【００１３】
本発明のハニカムフィルタにおいて、前記過堆積セルは、ハニカムフィルタの一方の端面側より微粒子を加圧供給すると共に、他方の端面側に光を照射して該端面から流れ出る微粒子を可視化することにより検出可能であるものとしてもよい。こうすれば、端面から流出した微粒子を発光させるという比較的容易な方法で過堆積セルを検出することができる。この検出方法は、例えば、粒度分布や濃度が明らかな微粒子を暗室内でハニカムフィルタの一方の端面から導入し、他方の端面にレーザー光をスリット状に照射し、他方の端面から漏れ出る微粒子により生じる輝度差を検出するものとしてもよい。ここで、端面から供給する「微粒子」としては、線香などの香類の燃焼による微粒子、水などの溶媒の噴霧・蒸気化による微粒子及び炭酸カルシウムなどの微粒子の発塵による微粒子などが挙げられる。なお、この微粒子は、隔壁部の平均細孔径に基づいて定められた平均粒径を有する微粒子、即ち、隔壁部に対する透過性に応じて選択される微粒子であり、例えば、平均粒径が０．３μｍ以上１０μｍ以下の粒子としてもよい。また、加圧供給の条件は、１Ｐａ以上１０Ｐａ以下のゲージ圧で供給するものとする。また、過堆積セルは、各セルのうち最も低い輝度との輝度差が１５０ｃｄ／ｍ2以上を示すセルとする。
【００１４】
本発明のハニカムフィルタにおいて、前記隔壁部は、コージェライト、ＳｉＣ、ムライト、チタン酸アルミニウム、アルミナ、窒化珪素、サイアロン、リン酸ジルコニウム、ジルコニア、チタニア及びシリカから選択される１以上の無機材料を含んで形成されているものとしてもよい。また、前記捕集層は、コージェライト、ＳｉＣ、ムライト、チタン酸アルミニウム、アルミナ、窒化珪素、サイアロン、リン酸ジルコニウム、ジルコニア、チタニア及びシリカから選択される１以上の無機材料を含んで形成されているものとしてもよい。このとき、前記捕集層は、前記隔壁部と同種の材料により形成されているものとすることが好ましい。
【００１５】
本発明のハニカムフィルタは、前記隔壁部及び前記捕集層を有する２以上のハニカムセグメントが接合層によって接合されて形成されているものとしてもよい。こうすれば、接合層で接合することによりハニカムフィルタの機械的強度をより高めることができる。
【００１６】
本発明のハニカムフィルタにおいて、前記隔壁部及び前記捕集層のうち少なくとも一方には、触媒が担持されているものとしてもよい。こうすれば、捕集した固体成分の燃焼除去など、流体に含まれる成分の浄化をより効率よく行うことができる。
【図面の簡単な説明】
【００１７】
【図１】ハニカムフィルタ２０の構成の概略の一例を示す説明図である。
【図２】ＳＥＭ観察による捕集層の厚さの算出方法の説明図である。
【図３】外周部、中央部、分散して形成された過堆積セル２５の説明図である。
【図４】レーザースモーク検出器６０の説明図である。
【図５】過堆積セル２５のＰＭ捕集の概念図である。
【図６】過堆積セル２５による再生処理時の温度変化の説明図である。
【図７】ハニカムフィルタ４０の構成の概略の一例を示す説明図である。
【図８】再生処理時の熱サイクルの説明図である。
【図９】過堆積セルの割合に対する再生効率及び圧損上昇率の関係を表す図である。
【発明を実施するための最良の形態】
【００１８】
本発明のハニカムフィルタの一実施形態を図面を用いて説明する。図１は、本発明の一実施形態であるハニカムフィルタ２０の構成の概略の一例を示す説明図である。図２は、ＳＥＭ観察による捕集層の厚さの算出方法の説明図であり、図３は、外周部、中央部、分散して形成された過堆積セル２５の説明図である。また、図４は、レーザースモーク検出器６０の説明図であり、図５は、過堆積セル２５のＰＭ捕集の概念図であり、図６は、過堆積セル２５による再生処理時の温度変化の説明図である。本実施形態のハニカムフィルタ２０は、図１に示すように、隔壁部２２を有する２以上のハニカムセグメント２１が接合層２７によって接合された形状を有し、その外周に外周保護部２８が形成されている。このハニカムフィルタ２０は、一方の端部が開口され且つ他方の端部が目封止部２６により目封止され、流体としての排ガスの流路となる複数のセル２３を形成する多孔質の隔壁部２２と、隔壁部２２上に形成され流体に含まれる固体成分（以下ＰＭとも称する）を捕集する層である捕集層２４と、を備えている。なお、図１には、ハニカムフィルタ２０の外形が円柱状に形成され、ハニカムセグメント２１の外形が矩形柱状に形成され、セル２３が矩形状に形成されているものを一例として示す。このハニカムフィルタ２０では、隔壁部２２は、一方の端部が開口され且つ他方の端部が目封止されたセル２３と一方の端部が目封止され且つ他方の端部が開口したセル２３とが交互に配置されるよう形成されている。また、ハニカムフィルタ２０では、入口側が開口しているセル２３（入口側セルとも称する）へ入った排ガスが捕集層２４及び隔壁部２２を介して出口側が開口しているセル２３（出口側セルとも称する）を通過して排出され、このとき、排ガスに含まれるＰＭが捕集層２４上に捕集される。
【００１９】
このハニカムフィルタ２０の外形は、特に限定されないが、円柱状、四角柱状、楕円柱状、六角柱状などの形状とすることができる。ハニカムセグメント２１の外形は、特に限定されないが、接合しやすい平面を有していることが好ましく、断面が多角形の角柱状（四角柱状、六角柱状など）の形状とすることができる。セルは、その断面の形状として３角形、４角形、６角形、８角形などの多角形の形状や円形、楕円形などの流線形状、及びそれらの組み合わせとすることができる。例えば、セル２３は排ガスの流通方向に垂直な断面が４角形に形成されているものとしてもよい。【００２０】
ハニカムフィルタ２０において、セルピッチは、１．０ｍｍ以上２．５ｍｍ以下とするのが好ましい。ＰＭ堆積時の圧力損失は、濾過面積が大きいほど小さい値を示す。一方、初期の圧力損失は、セル直径が小さいほど大きい値を示す。したがって、初期圧力損失、ＰＭ堆積時の圧力損失、ＰＭの捕集効率のトレードオフを考慮して、セルピッチ、セル密度や隔壁部２２の厚さを設定するものとすればよい。【００２１】
隔壁部２２は、多孔質であり、例えば、コージェライト、Ｓｉ結合ＳｉＣ、再結晶ＳｉＣ、チタン酸アルミニウム、ムライト、窒化珪素、サイアロン、リン酸ジルコニウム、ジルコニア、チタニア、アルミナ及びシリカから選択される１以上の無機材料を含んで形成されているものとしてもよい。このうち、コージェライトやＳｉ結合ＳｉＣ、再結晶ＳｉＣなどが好ましい。隔壁部２２は、その気孔率が３０体積％以上８５体積％以下であることが好ましく、３５体積％以上６５体積％以下であることがより好ましい。この気孔率は、水銀圧入法により測定した結果をいう。この隔壁部２２は、その平均細孔径が１０μｍ以上６０μｍ以下の範囲であることが好ましい。この平均細孔径は、水銀圧入法により測定した結果をいう。また、隔壁部２２は、その厚さが１５０μｍ以上６００μｍ以下であることが好ましく、２００μｍ以上４００μｍ以下であることがより好ましい。厚さが１５０μｍ以上であれば、機械的強度を高めることができ、６００μｍ以下であれば、圧力損失をより低減することができる。このような気孔率、平均細孔径、厚さで隔壁部２２を形成すると、排ガスが通過しやすく、ＰＭを捕集・除去しやすい。【００２２】
捕集層２４は、排ガスに含まれるＰＭを捕集する層であり、隔壁部２２の平均細孔径よりも小さい平均粒径で構成された粒子群により隔壁部２２上に形成されているものとしてもよい。捕集層２４は、平均細孔径が、０．２μｍ以上１０μｍ以下であることが好ましく、気孔率が４０体積％以上９５体積％以下であることが好ましい。平均細孔径が０．２μｍ以上であればＰＭが堆積していない初期の圧力損失が過大になるのを抑制することができ、１０μｍ以下であれば捕集効率が良好なものとなり、捕集層２４を通り抜け隔壁部２２の細孔内部にＰＭが到達するのを抑制可能であり、ＰＭ堆積時の圧力損失低減効果の低下を抑制することができる。また、気孔率が４０体積％以上であると、ＰＭが堆積していない初期の圧力損失が過大となるのを抑制することができ、９５体積％以下では耐久性のある捕集層２４としての表層を作製することができる。また、捕集層を構成する粒子の平均粒径が０．５μｍ以上１５μｍ以下であることが好ましい。捕集層を構成する粒子の平均粒径が０．５μｍ以上であれば捕集層を構成する粒子の粒子間の空間のサイズを十分に確保可能であるため捕集層の透過性を維持でき急激な圧力損失の上昇を抑制することができ、１５μｍ以下であれば粒子同士の接触点が十分に存在するから粒子間の結合強度を十分に確保可能であり捕集層の剥離強度を確保することができる。このように、良好なＰＭ捕集効率の維持、ＰＭ捕集開始直後の急激な圧力損失上昇防止、ＰＭ堆積時の圧力損失低減、捕集層の耐久性を実現することができる。この捕集層２４の平均厚さは、１０μｍ以上８０μｍ以下であることが好ましい。捕集層の厚さが１０μｍ以上ではＰＭを捕集しやすく、８０μｍ以下では流体が隔壁を通過する抵抗をより低減可能であり、圧力損失をより低減することができる。この捕集層の平均厚さは、２０μｍ以上６０μｍ以下であることがより好ましく、３０μｍ以上５０μｍ以下であることが更に好ましい。この捕集層２４は、排ガスの入口側セル及び出口側セルの隔壁部２２に形成されているものとしてもよいが、図１に示すように、入口側セルの隔壁部２２上に形成されており、出口側セルには形成されていないものとするのが好ましい。こうすれば、より圧力損失を低減して流体に含まれているＰＭをより効率よく除去することができる。また、ハニカムフィルタ２０の作製が容易となる。この捕集層２４は、コージェライト、ＳｉＣ、ムライト、チタン酸アルミニウム、アルミナ、窒化珪素、サイアロン、リン酸ジルコニウム、ジルコニア、チタニア及びシリカから選択される１以上の無機材料を含んで形成されているものとしてもよい。このとき、捕集層２４は、隔壁部２２と同種の材料により形成されているものとすることが好ましい。また、捕集層２４は、セラミック又は金属の無機繊維を７０重量％以上含有しているものとするのがより好ましい。こうすれば、繊維質によりＰＭを捕集しやすい。また、捕集層２４は、無機繊維がアルミノシリケート、アルミナ、シリカ、ジルコニア、セリア及びムライトから選択される１以上の材料を含んで形成されているものとすることができる。なお、捕集層２４の粒子群の平均粒径は、走査型電子顕微鏡（ＳＥＭ）で捕集層２４を観察し、���影した画像に含まれる捕集層２４の各粒子を計測して求めた平均値をいうものとする。また、原料粒子における平均粒径は、レーザ回折／散乱式粒度分布測定装置を用い、水を分散媒として原料粒子を測定したメディアン径（Ｄ５０）をいうものとする。
【００２３】
ここで、捕集層２４の厚さなどの測定方法について説明する。まず、捕集層２４の厚さの測定方法について図２を用いて説明する。捕集層２４の厚さ、換言すると捕集層を構成する粒子群の厚さは、以下のようにして求めるものとする。ここでは、ハニカムフィルタ２０の隔壁基材を樹脂埋めした後に研磨した観察用試料を用意し、走査型電子顕微鏡（ＳＥＭ）観察を行い得られた画像を解析することによって捕集層の厚さを求める。まず、流体の流通方向に垂直な断面を観察面とするように切断・研磨した観察用試料を用意する。次に、ＳＥＭの倍率を１００倍〜５００倍に設定し、後述する測定位置において、視野をおよそ５００μｍ×５００μｍの範囲として用意した観察用試料の観察面を撮影する。次に、撮影した画像において、隔壁の最外輪郭線を仮想的に描画する。この隔壁の最外輪郭線とは、隔壁の輪郭を示す線であって、隔壁表面（照射面、図２上段参照）に対して垂直の方向からこの隔壁表面に仮想平行光を照射したものとしたときに得られる投影線をいうものとする（図２中段参照）。即ち、隔壁の最外輪郭線は、光が当たっているものとする高さの異なる複数の隔壁上面の線分と、隣り合う高さの異なる隔壁上面の線分の各々をつなぐ垂線とにより形成される。この隔壁上面の線分は、例えば、１００μｍの長さの線分に対して５μｍの長さ以下の凹凸については無視する「５％解像度」により描画するものとし、水平方向の線分が細かくなりすぎないようにするものとする。また、隔壁の最外輪郭線を描画する際には、捕集層の存在については無視するものとする。続いて、隔壁の最外輪郭線と同様に、捕集層を形成する粒子群の最外輪郭線を仮想的に描画する。この粒子群の最外輪郭線とは、捕集層の輪郭を示す線であって、捕集層表面（照射面、図２上段参照）に対して垂直の方向からこの捕集層表面に仮想平行光を照射したものとしたときに得られる投影線をいうものとする（図２中段参照）。即ち、粒子群の最外輪郭線は、光が当たっているものとする高さの異なる複数の粒子群上面の線分と、隣り合う高さの異なる粒子群上面の線分の各々をつなぐ垂線とにより形成される。この粒子群上面の線分は、例えば、上記隔壁と同じ「解像度」により描画するものとする。多孔性の高い捕集層では、樹脂埋めして研磨して観察用試料を作製すると、空中に浮いているように観察される粒子群もあることから、このように仮想光の照射による投影線を用いて最外輪郭線を描画するのである。続いて、描画した隔壁の最外輪郭線の上面線分の各々の高さ及び長さに基づいて隔壁の最外輪郭線の平均線である隔壁の標準基準線を求める（図２下段参照）。また、隔壁の標準基準線と同様に、描画した粒子群の最外輪郭線の上面線分の各々の高さ及び長さに基づいて粒子群の最外輪郭線の平均線である粒子群の平均高さを求める（図２下段参照）。そして、得られた粒子群の平均高さと隔壁の標準基準線との差をとり、この差（長さ）を、この撮影画像における捕集層の厚さ（粒子群の厚さ）とする。このようにして、捕集層の厚さを求めることができる。なお、複数の測定点で測定した捕集層の厚さを平均し、捕集層の平均厚さとしてもよい。【００２４】
また、捕集層２４の平均細孔径及び気孔率は、ＳＥＭ観察による画像解析によって求めるものとする。上述した捕集層の厚さと同様に、図２に示すように、ハニカムフィルタ２０の断面をＳＥＭ撮影して画像を得る。次に、隔壁の最外輪郭線と粒子群の最外輪郭線との間に形成される領域を捕集層の占める領域（捕集層領域）とし、この捕集層領域のうち、粒子群の存在する領域を「粒子群領域」とすると共に、粒子群の存在しない領域を「捕集層の気孔領域」とする。そして、この捕集層領域の面積（捕集層面積）と、粒子群領域の面積（粒子群面積）とを求める。そして、粒子群面積を捕集層面積で除算し１００を乗算することにより、得られた値を捕集層の気孔率とする。また、「捕集層の気孔領域」において、粒子群及び隔壁の最外輪郭線と粒子群の外周とに内接する内接円を直径が最大になるように描く処理を行う。このとき、例えばアスペクト比の大きい長方形の気孔領域など、１つの「捕集層の気孔領域」に複数の内接円を描くことができるときには、気孔領域が十分に埋められるように、できるだけ大きい内接円を複数描くものとする。そして、観察した画像範囲において、描いた内接円の直径の平均値を捕集層の平均細孔径とするものとする。このようにして、捕集層２４の平均細孔径及び気孔率を求めることができる。【００２５】
本発明のハニカムフィルタ２０には、図１に示すように、固体成分を捕集させたあとには捕集層が完全に形成されている領域よりもＰＭが多く捕集される過堆積領域を含む過堆積セル２５が存在している。この過堆積セル２５とは、ＰＭがより多く堆積されるセルであるものとすれば特に限定されないが、例えば、捕集層２４が不完全に形成されているセル及び捕集層２４が形成されていないセルのうち少なくとも一方であるものとしてもよい。捕集層２４が不完全であると、完全なものに比して流路抵抗が低くなるため、より多くの排ガスが流通しやすくなり、ひいてはＰＭの捕集量をより高めることができる。ここで、捕集層２４が不完全に形成されている過堆積セル２５としては、例えば、その他の部分の平均厚さより相対的に薄い捕集層が形成されたセルであるものとしてもよい。このとき、薄い捕集層は、ハニカムフィルタ全域での捕集層の平均厚さに対して３０％以下、より好ましくは５０％以下の平均厚さとしてもよい。あるいは、その他の部分と同じような厚さの捕集層が形成されているがセル内の少なくとも一部に捕集層の形成されていない局所未形成部位を有するものとしてもよい。この局所未形成部位は、排ガスの流通方向に対してどの場所にあってもよく、この局所未形成部位の最大長さが３００μｍ以下、より好ましくは２００μｍ以下であるものとしてもよい。また、例えば、１つのセル２３の内壁全体の面積に対して７５％以下の面積で捕集層２４が形成されているものとしてもよいし、５０％以下の面積で捕集層２４が形成されているものとしてもよいし、２５％以下の面積で捕集層２４が形成されているものとしてもよい。あるいは、隔壁部に捕集層が形成されていない過堆積セルが更に好ましい。このように、捕集層２４が形成されていない部分があると、その部分は流路抵抗が少なく、捕集層２４が存在する部分よりも固体成分の堆積がより多く起こるため好ましい。また、捕集層２４は、少なくとも入口側セルに形成されており、過堆積セル２５は、入口側セルに存在するものとしてもよい。ハニカムフィルタ２０において、全セル数に対する過堆積セル２５の数の割合Ｒ（％）は、０（％）＜Ｒ≦２０（％）である。この割合Ｒは、７（％）以下であることが好ましい。この割合Ｒが０％を超え２０％以下の範囲では、再生効率をより高めると共に圧力損失の上昇をより抑えることができる。この過堆積セル２５は、図３に示すように、ハニカムセグメント２１の外周部に存在していてもよいし、中央部に存在していてもよいし、分散して存在していてもよい。また、過堆積セル２５は、ハニカムフィルタ２０の外周部に存在していてもよいし、中央部に存在していてもよいし、分散して存在していてもよい。このうち、過堆積セル２５は、ハニカムセグメント２１の外周部に存在することが好ましい。ここで、「外周部のセル」や「中央部のセル」は、セグメント又はハニカムフィルタの流路に直交する断面において、外側領域と中央側領域とに両領域の面積が同一になるように断面形状で分けたときに、外周側領域に存在するものを外周部のセル、中央側領域に存在するものを中央部のセルとしてもよい。【００２６】
ここで、過堆積セル２５による効果について、図５及び図６を用いて説明する。この過堆積セル２５は、例えば、図５に示すように、ハニカムフィルタ２０において、捕集層２４がセル内全域に形成されている完全製膜セル２３ａの流路抵抗をＲ１とし、捕集層２４がセル内の一部に形成されている過堆積セル２５ａの流路抵抗をＲ２とし、捕集層２４がセル２３内に形成されていない過堆積セル２５ｂの流路抵抗をＲ３とすると、その序列は、Ｒ１＞Ｒ２＞Ｒ３となる。ここで、排ガスは流路抵抗の低い方へ流れると考えられるから、完全製膜セル２３ａ及び過堆積セル２５ａ，２５ｂを流通する排ガスの流量をそれぞれＱ１，Ｑ２，Ｑ３とすると、この排ガス流量の序列は、Ｑ１＜Ｑ２＜Ｑ３となる。即ち、捕集層２４が形成されていないほど隔壁部２２を透過する排ガスの流量が増加する。単位体積あたりに含まれるＰＭ量は略一定であり、排ガス流量が多いところがよりＰＭ堆積量が大きいと考えられるから、完全製膜セル２３ａ及び過堆積セル２５ａ，２５ｂの隔壁部２２でのＰＭ堆積量をそれぞれＭ１，Ｍ２，Ｍ３とすると、このＰＭ堆積量の序列は、Ｍ１＜Ｍ２＜Ｍ３となる。即ち、捕集層２４が形成されていないほどＰＭ堆積量が多くなると推察される（図６中段参照）。このような状態で、堆積したＰＭを燃焼除去する再生処理を実行すると、過堆積セル２５でのＰＭ燃焼により、再生処理直後では、過堆積セル２５での温度上昇がより大きくなる。そして、過堆積セル２５で上昇した温度が、近接するセル２３にも伝播するため、ハニカムフィルタ２０全体での温度上昇がより進み（図６下段参照）、ひいてはＰＭの再生処理をより円滑に行うことができるのである。【００２７】
次に、過堆積セル２５の検出方法について説明する。この過堆積セル２５は、図４に示す、レーザースモーク試験での相対輝度により検出することができる。レーザースモーク試験とは、ハニカムフィルタの一方の端面より香類の燃焼などにより発生した微粒子（煙）を加圧供給すると共に、他方の端面上に光を照射して端面から流れ出る微粒子を可視化する試験である。例えば、捕集層２４が不完全であるセルでは、隔壁部２２の透過抵抗が他のセルに比して低いことから、より多くの微粒子が端面から流出する。この端面上に光を照射すると、微粒子の数に応じて光の輝度が変化することから、光の輝度を検出して微粒子の数を推測し、この微粒子の流出が多い領域では捕集層２４が不完全である、即ち過堆積セル２５であるものと検出することができる。図４に示すように、レーザースモーク検出器６０は、線香６１を固定した線香台６２を内部空間に内包しハニカムフィルタ２０を固定する設置台６３と、設置台６３の内部空間を加圧する加圧機構６４と、ハニカムフィルタ２０の上面から排出された煙に平面状の光を照射する光照射装置６５と、ハニカムフィルタ２０の状面上で発光する煙を撮影する撮影装置６６と、光照射装置６５及び撮影装置６６が配設されたフード６７と、を備えている。設置台６３の上面には、煙をハニカムフィルタ２０へ供給する供給口６３ａが形成されている。この装置において、微粒子源としては、例えば、粒径が０．３〜１０μｍ程度の微粒子を発生可能なものが好ましく、具体的には、線香などの香類の燃焼や水などの溶媒の噴霧・蒸気化、炭酸カルシウムなどの微粒子の発塵を行うものなどが挙げられ、このうち線香がより好ましい。加圧機構６４としては、加圧ポンプとしてもよい。光照射装置６５は、微粒子により乱反射しやすい波長の指向性の高い光を照射可能なものが好ましく、例えば、半導体レーザーや色素レーザー、自由電子レーザーなどレーザー光を発光するものが好ましい。撮影装置６６は、光が照射された煙の微粒子を撮影可能であれば特に限定されないが、例えば、光学カメラ、ＣＣＤやＣＭＯＳを備えたデジタルカメラやデジタルビデオなどとすることができる。なお、より細かな装置構成や試験条件などについては、特許第３９０４９３３号公報や特開２００９−２５８０９０号公報などに詳しい。このレーザースモーク試験の実行手順について説明する。まず、本試験以外の方法にて、被検査対象であるハニカムフィルタ２０の隔壁部２２にクラックがないことを確認する。例えば、ＣＴスキャンなどによりクラックの有無を確認することができる。この「クラック」とは、入口側セルと出口側セルとの間にある隔壁部にて、入口側セルと出口側セルとを貫通する担体軸方向、またはその垂直断面方向に存在し、ＰＭの捕集性能に影響を及ぼす大きさの裂け目をいうものとする。続いて、設置台６３内部の線香台６２に、着火した線香６１を固定すると共に、供給口６３ａの上にハニカムフィルタ２０の各セル２３が位置するようにハニカムフィルタ２０の一方の端面を供給口６３ａ上に固定する。このとき、ハニカムフィルタ２０と設置台６３との間から煙が漏れ出ないよう、図示しないシールを介してハニカムフィルタ２０を配設する。次に、光照射���置６５から照射された光がハニカムフィルタ２０の一方の端面近傍（例えば３〜５ｍｍ上方）となるように、フード６７を試験位置に固定する。なお、この試験位置において、フード６７はハニカムフィルタ２０に覆い被さる状態となり、ハニカムフィルタ２０の端面から排出された煙の微粒子が攪拌されてしまうのを抑制する。続いて、線香６１で発生した煙を加圧機構６４によりハニカムフィルタ２０のセル２３へ供給し、他方の端面から流出した煙の微粒子に光照射装置６５から光を照射して発光させ、この発光状態を撮影装置６６で撮影する。他の領域よりも明るい領域が視認されると、その領域を過堆積セル２５の領域であると検出することができる。なお、このレーザースモーク試験（可視化試験）において、微粒子は、隔壁部の平均細孔径に基づいて定められた平均粒径を有する微粒子、即ち、隔壁部に対する透過性に応じて選択される微粒子とする。また、加圧供給の条件は、ゲージ圧で１Ｐａ以上１０Ｐａ以下となるように加圧して微粒子を供給する。また、相対輝度差が１５０ｃｄ／ｍ2以上を示すセルを過堆積セルとして検出するものとする。【００２８】
捕集層２４の形成方法は、気体（空気）を捕集層の原料の搬送媒体とし、捕集層の原料を含む気体を入口側セルへ供給するものとしてもよい。こうすれば、捕集層を構成する粒子群がより粗に形成されるため、極めて高い気孔率の捕集層を作製することができ、好ましい。捕集層の原料は、例えば、無機繊維や無機粒子を用いてもよい。あるいは、無機繊維は上述したものを用いることができ、例えば平均粒径が０．５μｍ以上８μｍ以下、平均長さが１００μｍ以上５００μｍ以下であるものが好ましい。無機粒子としては、上述した無機材料の粒子を用いることができる。例えば、平均粒径が０．５μｍ以上１５μｍ以下のＳｉＣ粒子やコージェライト粒子を用いることができる。この捕集層の原料は、隔壁部２２の平均細孔径よりも小さい平均粒径を有することが好ましい。このとき、隔壁部２２と捕集層２４との無機材料を同じ材質とすることが好ましい。また、無機粒子を含む気体を流入させる際に、気体の出口側を吸引することが好ましい。また、捕集層２４の形成において、無機繊維や無機粒子と共に結合材も供給してもよい。結合材としてはゾル材料、コロイド材料から選択でき特にコロイダルシリカを用いることが好ましい。無機粒子はシリカにより被覆されており且つ無機粒子同士、及び無機粒子と隔壁部の材料とがシリカにより結合されていることが好ましい。例えば、コージェライトやチタン酸アルミニウムなどの酸化物材料の場合には、無機粒子同士、及び無機粒子と隔壁部の材料とが焼結により結合されているのが好ましい。ここで、過堆積セル２５は、例えばハニカムセグメントを製膜する際のチャッキング治具を利用して捕集層の製膜時の入口面におけるセグメント外周付近の任意のセルを塞ぐことにより形成してもよい。あるいは、過堆積セル２５は、予め任意のセルの入口をシール材（シールテープなど）により封じることにより形成してもよい。このように、予め任意のセルの入口から捕集層の原料を流入しにくいようにすれば、過堆積セル２５の作製が容易であり好ましい。捕集層２４は、隔壁部２２上に原料の層を形成したあと、熱処理を行い結合することが好ましい。熱処理での温度としては、例えば６５０℃以上１３５０℃以下の温度とするのが好ましい。熱処理温度が６５０℃以上では十分な結合力を確保することができ、１３５０℃以下であると過度な粒子の酸化による細孔の閉塞を抑制することができる。なお、捕集層２４の形成方法は、例えば、捕集層２４の原料になる無機粒子を含むスラリーを用いてセル２３の表面に形成するものとしてもよい。【００２９】
接合層２７は、ハニカムセグメント２１を接合する層であり、無機粒子、無機繊維及び結合材などを含むものとしてもよい。無機粒子は、上述した無機材料の粒子とすることができ、その平均粒径は０．１μｍ以上３０μｍ以下であることが好ましい。無機繊維は、上述したものとしてもよく、例えば平均粒径が０．５μｍ以上８μｍ以下、平均長さが１００μｍ以上５００μｍ以下であることが好ましい。結合材としてはコロイダルシリカや粘土などとすることができる。接合層２７は、０．５ｍｍ以上２ｍｍ以下の範囲で形成されていることが好ましい。なお、平均粒径は、レーザ回折／散乱式粒度分布測定装置を用い、水を分散媒として測定したメディアン径（Ｄ５０）をいうものとする。外周保護部２８は、ハニカムフィルタ２０の外周を保護する層であり、上述した無機粒子、無機繊維及び結合材などを含むものとしてもよい。【００３０】
ハニカムフィルタ２０において、４０℃〜８００℃におけるセル２３の通過孔方向の熱膨張係数は、６．０×１０-6／℃以下であることが好ましく、１．０×１０-6／℃以下であることがより好ましく、０．８×１０-6／℃以下であることが更に好ましい。この熱膨張係数が６．０×１０-6／℃以下であると、高温の排気に晒された際に発生する熱応力を許容範囲内に抑えることができる。【００３１】
ハニカムフィルタ２０において、隔壁部２２や捕集層２４は、触媒を含むものとしてもよい。この触媒は、捕集されたＰＭの燃焼を促進する触媒、排ガスに含まれる未燃焼ガス（ＨＣやＣＯなど）を酸化する触媒及びＮＯXを吸蔵／吸着／分解する触媒のうち少なくとも１種以上としてもよい。こうすれば、ＰＭを効率よく除去することや未燃焼ガスを効率よく酸化することやＮＯXを効率よく分解することなどができる。この触媒としては、例えば、貴金属元素、遷移金属元素を１種以上含むものとするのがより好ましい。また、ハニカムフィルタ２０では、他の触媒や浄化材が担持されていてもよい。例えば、アルカリ金属（Ｌｉ、Ｎａ、Ｋ、Ｃｓ等）やアルカリ土類金属（Ｃａ、Ｂａ、Ｓｒ等）などを含むＮＯx吸蔵触媒、少なくとも１種の希土類金属、遷移金属、三元触媒、セリウム（Ｃｅ）及び／又はジルコニウム（Ｚｒ）の酸化物に代表される助触媒、ＨＣ（Ｈｙｄｒｏ  Ｃａｒｂｏｎ）吸着材等が挙げられる。具体的には、貴金属としては、例えば、白金（Ｐｔ）、パラジウム（Ｐｄ）、ロジウム（Ｒｈ）や、金（Ａｕ）及び銀（Ａｇ）などが挙げられる。触媒に含まれる遷移金属としては、例えば、Ｍｎ，Ｆｅ，Ｃｏ，Ｎｉ，Ｃｕ，Ｚｎ，Ｓｃ，Ｔｉ，Ｖ，Ｃｒ等が挙げられる。また、希土類金属としては、例えば、Ｓｍ，Ｇｄ，Ｎｄ，Ｙ，Ｌａ，Ｐｒ等が挙げられる。また、アルカリ土類金属としては、例えば、Ｍｇ，Ｃａ，Ｓｒ，Ｂａ等が挙げられる。このうち、白金及びパラジウムがより好ましい。また、貴金属及び遷移金属、助触媒などは、比表面積の大きな担体に担持してもよい。担体としては、例えば、アルミナ、シリカ、シリカアルミナ、ゼオライトなどを用いることができる。ＰＭの燃焼を促進する触媒を有するものとすれば、捕集層２４上に捕集されたＰＭをより容易に除去することができるし、未燃焼ガスを酸化する触媒やＮＯXを分解する触媒を有するものとすれば、排ガスをより浄化することができる。【００３２】
以上説明した実施形態のハニカムフィルタによれば、セルの一部に、流路抵抗が小さく、固体成分がより多く堆積する過堆積セル２５が存在しており、この過堆積セル２５での固体成分の燃焼が他のセルに対する着火点の役割を果たすため、捕集した固体成分をより効率的に除去することができる。ここで、例えば、車両に搭載したエンジンに配設されたハニカムフィルタ２０では、車両の走行状態によって再生処理時の排ガス温度が上下しやすい。このような場合において、本発明のハニカムフィルタ２０では、排ガスの温度が下がった場合などでも過堆積セル２５の存在によって温度が上がりやすいため、特に排ガスの温度が上下するとその効果が積算して現れるから、過堆積セル２５を有さないハニカムフィルタに比して、極めて効率的に固形成分を除去することができる。【００３３】
なお、本発明は上述した実施形態に何ら限定されることはなく、本発明の技術的範囲に属する限り種々の態様で実施し得ることはいうまでもない。【００３４】
例えば、上述した実施形態では、ハニカムセグメント２１を接合層２７により接合したハニカムフィルタ２０としたが、図７に示すように、一体成形されたハニカムフィルタ４０としてもよい。ハニカムフィルタ４０において、隔壁部４２、セル４３、捕集層４４、過堆積セル４５及び目封止部４６などは、ハニカムフィルタ２０の隔壁部２２、セル２３、捕集層２４、過堆積セル２５及び目封止部２６と同様の構成とすることができる。こうしても、ＰＭをより多く捕集している過堆積セル４５によって、捕集したＰＭをより効率的に除去することができる。【００３５】
上述した実施形態では、ハニカムフィルタ２０には触媒が含まれるものとしたが、流通する流体に含まれる除去対象物質を浄化処理可能なものであれば特にこれに限定されない。あるいは、ハニカムフィルタ２０は、触媒を含まないものとしてもよい。また、排ガスに含まれるＰＭを捕集するハニカムフィルタ２０として説明したが、流体に含まれる固体成分を捕集・除去するものであれば特にこれに限定されず、建設機器の動力エンジン用のハニカムフィルタとしてもよいし、工場や発電所用のハニカムフィルタとしてもよい。
【実施例】
【００３６】
以下には、ハニカムフィルタを具体的に製造した例を実施例として説明する。ここでは、複数のハニカムセグメントを接合した構造のハニカムフィルタを作製した。【００３７】
［ハニカムフィルタの作製］
ＳｉＣ粉末及び金属Ｓｉ粉末を８０：２０の質量割合で混合し、これにメチルセルロース及びヒドロキシプロポキシルメチルセルロース、界面活性剤及び水を添加して混練し、可塑性の坏土を得、所定の金型を用いて坏土を押出成形し、所望形状のハニカムセグメント成形体を成形した。ここでは、隔壁部の厚さが３０５μｍ、セルピッチが１．４７ｍｍ、断面が３５ｍｍ×３５ｍｍ、長さが１５２ｍｍの形状に成形した。次に、得られたハニカムセグメント成形体をマイクロ波により乾燥させ、更に熱風にて乾燥させた後、目封止をして、酸化雰囲気において５５０℃、３時間で仮焼きした後に、不活性雰囲気下にて１４００℃、２時間の条件で本焼成を行った。目封止部の形成は、セグメント成形体の一方の端面のセル開口部に交互にマスクを施し、マスクした端面をＳｉＣ原料を含有する目封止スラリーに浸漬し、開口部と目封止部とが交互に配設されるように行った。また、他方の端面にも同様にマスクを施し、一方が開口し他方が目封止されたセルと一方が目封止され他方が開口したセルとが交互に配設されるように目封止部を形成した。得られたハニカムセグメント焼成体の排ガス流入側の開口端部より、隔壁の平均細孔径よりも小さい平均粒径を有するＳｉＣ粒子を含む空気を流入させ、且つハニカムセグメントの流出側より吸引しながら、排ガス流入側の隔壁の表層に堆積させた。この際に、所定位置及び所定数のセルの入口をシーリングし、過堆積セルを意図的に形成させた。次に、大気雰囲気下にて１３００℃、２時間の条件の熱処理により、隔壁の表層に堆積させたＳｉＣ粒子同士、及び堆積させたＳｉＣ粒子と隔壁を構成するＳｉＣ及びＳｉ粒子と結合させた。このように、隔壁部上に捕集層を形成したハニカムセグメントを作製した。なお、この熱処理によってセル入口のシーリングが燃焼除去された。このようにして得られたハニカムセグメントの側面に、アルミナシリケートファイバ、コロイダルシリカ、ポリビニルアルコール、炭化珪素、および水を混練してなる接合用スラリーを塗布し、互いに組み付けて圧着した後、加熱乾燥して、全体形状が四角形状のハニカムセグメント接合体を得た。さらに、そのハニカムセグメント接合体を、円柱形状に研削加工した後、その周囲を、接合用スラリーと同等の材料からなる外周コート用スラリーで被覆し、乾燥により硬化させることにより所望の形状、セグメント形状、セル構造を有する円柱形状のハニカムフィルタを得た。ここでは、ハニカムフィルタは、断面の直径が１４３．８ｍｍ、長さが１５２．４ｍｍ、容積が２．５Ｌの形状とした。また、後述する実施例１〜３０及び比較例１〜１０の隔壁部の気孔率は４０体積％であり、平均細孔径は１５μｍであり、捕集層を形成する粒子の平均粒径は２．０μｍであった。なお、隔壁部の気孔率及び平均細孔径は水銀ポロシメータ（Ｍｉｃｒｏｍｅｒｉｔｉｃｓ社製Ａｕｔｏ  ＰｏｒｅIII型式９４０５）を用いて測定した。また、捕集層の原料粒子の平均粒径は、レーザ回折／散乱式粒度分布測定装置（堀場製作所社製ＬＡ−９１０）を用い、水を分散媒として測定したメディアン径（Ｄ５０）である。【００３８】
［触媒担持］
まず、重量比でアルミナ：白金：セリア系材料＝７：０．５：２．５とし、セリア系材料を重量比でＣｅ：Ｚｒ：Ｐｒ：Ｙ：Ｍｎ＝６０：２０：１０：５：５とした原料を混合し、溶媒を水とした触媒のスラリーを調製した。次に、ハニカムセグメントの出口端面（排ガスが流出する側）を所定の高さまで浸漬させ、入口端面（排ガスが流入する側）より、所定の吸引圧力と吸引流量に調整しながら所定時間にわたって吸引し、隔壁に触媒を担持し、１２０℃２時間で乾燥させた後、５５０℃１時間で焼付けを行った。ハニカムフィルタの単位体積当たりの触媒量は、３０ｇ／Ｌとなるようにした。【００３９】
（比較例１）
上述したハニカムフィルタの作製工程において、セル密度を４６．５セル／ｃｍ2とし、セルの入口をシーリングせず、すべてのセルに捕集層を形成したもの（完全製膜したもの）を比較例１とした。【００４０】
（実施例１〜６）
上述したハニカムフィルタの作製工程において、セル密度を４６．５セル／ｃｍ2とし、ハニカムフィルタの外周部の１つのセルの入口をシーリングし、他のセルに捕集層を形成したものを実施例１とした。この実施例１では、全体のセル数に対する過堆積セル数の割合Ｒは、０．７％であった。また、上述したハニカムフィルタの作製工程において、全体のセル数に対する過堆積セル数の割合Ｒがそれぞれ３．５％、６．９％、１０．４％、１３．９％及び２０．０％となるようにハニカムフィルタの外周部のセルの入口をシーリングし、他のセルに捕集層を形成したものをそれぞれ実施例２〜６とした。【００４１】
（比較例２）
上述したハニカムフィルタの作製工程において、セル密度を４６．５セル／ｃｍ2とし、全体のセル数に対する過堆積セル数の割合Ｒが２７．８％となるようにハニカムフィルタの外周部のセルの入口をシーリングし、他のセルに捕集層を形成したものを比較例２とした。【００４２】
（実施例７〜１２）
上述したハニカムフィルタの作製工程において、セル密度を４６．５セル／ｃｍ2とし、全体のセル数に対する過堆積セル数の割合Ｒがそれぞれ０．７％、３．５％、６．９％、１０．４％、１３．９％及び２０．０％となるようにハニカムフィルタの中央部のセルの入口をシーリングし、他のセルに捕集層を形成したものをそれぞれ実施例７〜１２とした。【００４３】
（比較例３）
上述したハニカムフィルタの作製工程において、セル密度を４６．５セル／ｃｍ2とし、全体のセル数に対する過堆積セル数の割合Ｒが２７．８％となるようにハニカムフィルタの中央部のセルの入口をシーリングし、他のセルに捕集層を形成したものを比較例３とした。【００４４】
（実施例１３〜１８）
上述したハニカムフィルタの作製工程において、セル密度を４６．５セル／ｃｍ2とし、全体のセル数に対する過堆積セル数の割合Ｒがそれぞれ０．７％、３．５％、６．９％、１０．４％、１３．９％及び２０．０％となるようにハニカムフィルタにおいてランダムに分散したセルの入口をシーリングし、他のセルに捕集層を形成したものをそれぞれ実施例１３〜１８とした。【００４５】
（比較例４）
上述したハニカムフィルタの作製工程において、セル密度を４６．５セル／ｃｍ2とし、全体のセル数に対する過堆積セル数の割合Ｒが２７．８％となるようにハニカムフィルタにおいてランダムに分散したセルの入口をシーリングし、他のセルに捕集層を形成したものを比較例４とした。【００４６】
（比較例５）
上述したハニカムフィルタの作製工程において、セル密度を２３．３セル／ｃｍ2とし、全体のセル数に対する過堆積セル数の割合Ｒが０％となるように全体のセルに捕集層を形成したもの（完全製膜したもの）を比較例５とした。【００４７】
（実施例１９〜２４）
上述したハニカムフィルタの作製工程において、セル密度を２３．３セル／ｃｍ2とし、全体のセル数に対する過堆積セル数の割合Ｒがそれぞれ３．７％、９．９％及び１９．８％となるようにハニカムフィルタの外周部のセルの入口をシーリングし、他のセルに捕集層を形成したものをそれぞれ実施例１９〜２１とした。また、上述したハニカムフィルタの作製工程において、セル密度を２３．３セル／ｃｍ2とし、全体のセル数に対する過堆積セル数の割合Ｒがそれぞれ３．７％、１０．４％及び２０．０％となるようにハニカムフィルタにおいてランダムに分散したセルの入口をシーリングし、他のセルに捕集層を形成したものをそれぞれ実施例２２〜２４とした。【００４８】
（比較例６，７）
上述したハニカムフィルタの作製工程において、セル密度を２３．３セル／ｃｍ2とし、全体のセル数に対する過堆積セル数の割合Ｒが２８．４％となるようにハニカムフィルタの外周部のセルの入口をシーリングし、他のセルに捕集層を形成したものを比較例６とした。また、上述したハニカムフィルタの作製工程において、セル密度を２３．３セル／ｃｍ2とし、全体のセル数に対する過堆積セル数の割合Ｒが２８．４％となるようにハニカムフィルタにおいてランダムに分散したセルの入口をシーリングし、他のセルに捕集層を形成したものを比較例７とした。【００４９】
（比較例８）
上述したハニカムフィルタの作製工程において、セル密度を５４．３セル／ｃｍ2とし、全体のセル数に対する過堆積セル数の割合Ｒが０％となるように全体のセルに捕集層を形成したもの（完全製膜したもの）を比較例８とした。【００５０】
（実施例２５〜３０）
上述したハニカムフィルタの作製工程において、セル密度を５４．３セル／ｃｍ2とし、全体のセル数に対する過堆積セル数の割合Ｒがそれぞれ３．６％、１０．５％及び１９．９％となるようにハニカムフィルタの外周部のセルの入口をシーリングし、他のセルに捕集層を形成したものをそれぞれ実施例２５〜２７とした。また、上述したハニカムフィルタの作製工程において、セル密度を５４．３セル／ｃｍ2とし、全体のセル数に対する過堆積セル数の割合Ｒがそれぞれ３．５％、１０．４％及び２０．０％となるようにハニカムフィルタにおいてランダムに分散したセルの入口をシーリングし、他のセルに捕集層を形成したものをそれぞれ実施例２８〜３０とした。【００５１】
（比較例９，１０）
上述したハニカムフィルタの作製工程において、セル密度を５４．３セル／ｃｍ2とし、全体のセル数に対する過堆積セル数の割合Ｒが２７．７％となるようにハニカムフィルタの外周部のセルの入口をシーリングし、他のセルに捕集層を形成したものを比較例９とした。また、上述したハニカムフィルタの作製工程において、セル密度を５４．３セル／ｃｍ2とし、全体のセル数に対する過堆積セル数の割合Ｒが２７．７％となるようにハニカムフィルタにおいてランダムに分散したセルの入口をシーリングし、他のセルに捕集層を形成したものを比較例１０とした。【００５２】
［不完全捕集層形成セルの作製］
上述した実施例では、捕集層を形成しない過堆積セルについて検討したが、セルの領域のうち流路方向に対して一部領域に捕集層が形成されていない未製膜領域を有する不完全捕集層形成セルを過堆積セルとして検討した。流路方向に対して、下流側に未製膜領域を形成する場合、そのセルの未製膜領域以降の部分に、例えば脱脂綿にて栓をした状態で捕集層の製膜を実施する。また、上流に未製膜領域を形成する場合には、あとで製膜をする部分を脱脂綿にて栓をしておき、他の全セルに対してマスキングを施しておき、脱脂綿にて栓をしたセルにのみ樹脂を流し込み、マスキングを外して乾燥固化させたあと、捕集層の製膜を行い、製膜粒子の熱処理による粒子結合の際に樹脂の焼き飛ばしを行った。結果、樹脂をコーティングされた部位はその透過抵抗により、製膜時に捕集層が形成されないため、未製膜領域となった。中流のみに未製膜部を形成する際は上記の両方の作業を行うことで未製膜領域を形成することができる。次に、上流、中流、下流のそれぞれにおいて、未製膜領域の大きさを変化させ、未製膜領域の大きさと相対輝度差との関係を調べたところ、未製膜領域が同じであれば相対輝度差も同じである事を確認した。このため、不完全捕集層形成セルの配置を評価では、下流部に未製膜領域を形成したハニカムフィルタについて検討した。【００５３】
（実施例３１，３２）
実施例６と同じ配置に不完全セルを形成し、過堆積セルの割合が２０．０％、セルの全体の長さに対して２０％（長さ３０ｍｍ）となるよう上流に未製膜領域を形成した以外は、実施例６と同様の工程を経て得られたものを実施例３１とした。また、実施例１２と同じ配置に不完全セルを形成し、過堆積セルの割合が２０．０％、セルの全体の長さに対して４０％（長さ６０ｍｍ）となるよう上流に未製膜領域を形成した以外は、実施例１２と同様の工程を経て得られたものを実施例３２とした。【００５４】
（圧力損失試験）
上記作製したハニカムフィルタをエンジンベンチにて２．０Ｌディーゼルエンジンの排気系に取り付け、回転数２０００ｒｐｍ、トルク６０Ｎｍの定常状態にて、ハニカムフィルタの外形体積に対するＰＭ堆積量が６．０（ｇ／Ｌ）の時の圧力損失値を測定した。測定結果は、比較例１を１００としたときの圧力上昇割合として算出した。【００５５】
（再生効率試験）
上記作製したハニカムフィルタをエンジンベンチにて２．０Ｌディーゼルエンジンの排気系に取り付けて運転し、ハニカムフィルタのＰＭ堆積量を６．０（ｇ／Ｌ）とした。このあと、図８に示す熱サイクルをかけてハニカムフィルタの再生を行い、ハニカムフィルタの再生前後の重量変化からＰＭの燃焼効率（再生効率）を評価した。再生効率は、再生処理前のＰＭ堆積量と再生処理後のＰＭ残存量とを計測することで、再生によるＰＭ燃焼量を計算し、再生処理前のＰＭ堆積量に対して再生処理で燃焼したＰＭ量の割合として算出した。図８は、再生処理時の熱サイクルの説明図である。ここでは、５５０℃から６５０℃へ昇温させたあと５５０℃へ降温するのを２００秒で行うサイクルを５サイクル行った。再生効率試験は、測温位置をハニカムフィルタの入口端面から２０ｍｍ手前としたときの排ガス温度が６００℃となる条件で行った。
【００５６】
（レーザースモーク試験）
上記作製したハニカムフィルタを用いてレーザースモーク試験を行った。まず、上記作成したハニカムフィルタに対して、ＣＴスキャン装置（東芝製Ａｑｕｉｌｉｏｎ  ＴＸＳ−１０１Ａ）を用いて排ガス流通方向に直交する断面のＣＴスキャン画像を連続的に撮影し、クラックの有無を検査した。各サンプルでクラックがないことを確認したあと、レーザースモーク試験を行った。この試験では、線香の煙を微粒子（平均粒径１〜１０μｍ）としてポンプで加圧して（１〜３０Ｐａ）ハニカムフィルタへ供給すると共に、端面の上方３ｍｍに半導体レーザーによるスリット光を照射し、ＣＣＤカメラにより画像を撮影し得られた画像を解析した。その結果、作製したセル状態、例えば完全に製膜したものについては輝度の違う領域は検出されず、外周側に過堆積セル２５を設けたものについては、その領域で輝度の高い領域が確認されるという、作製した状態と同じ検出結果がすべてのサンプルで得られた。即ち、捕集層が形成されていないセル及び捕集層が不完全に形成されているセル（過堆積セル）では、完全に捕集層が形成されているセルのうち最も低い輝度との差である相対輝度差が１５０ｃｄ／ｍ2以上であった。なお、加圧条件は、ゲージ圧（差圧）で１０Ｐａに固定して行った。また、微粒子は、隔壁部の平均細孔径が１５μｍであり、捕集層が形成されていれば透過しにくいと推察される粒径１〜１０μｍの上記線香の煙を選択した。【００５７】
（実験結果）
実施例１〜１８及び比較例１〜４のセル状態、全体のセル数に対する過堆積セル数の割合Ｒ（％）、再生効率（％）、比較例１に対する圧力上昇割合（％）をまとめて表１に示す。また、実施例１９〜２４及び比較例５〜７のセル状態、全体のセル数に対する過堆積セル数の割合Ｒ（％）、再生効率（％）、比較例５に対する圧力上昇割合（％）をまとめて表２に示す。また、実施例２５〜３０及び比較例８〜１０のセル状態、全体のセル数に対する過堆積セル数の割合Ｒ（％）、再生効率（％）、比較例８に対する圧力上昇割合（％）をまとめて表３に示す。また、図９は、実施例１〜３０及び比較例１〜１０の、過堆積セルの割合Ｒに対する再生効率及び圧力損失の関係を表す図である。表１〜３及び図９から明らかなように、過堆積セル数が増えるにしたがって、再生効率が向上することがわかった。これは、過堆積セルに多く堆積したＰＭが再生処理時の着火点となり、再生効率が高まったものと推察された。一方、過堆積セルの増加に伴い、圧力損失の増加が認められた。過堆積セルがハニカムセグメントの全体のセル数に対して２０％以下の範囲であれば、圧力損失の上昇割合が５％未満であり、捕集層を設けることによる圧力損失の上昇を抑える効果が得られているものと推察された。しかしながら、過堆積セルの割合Ｒが２０％を超えると、再生効率は変化しないが、圧力損失の上昇が顕著になることがわかった。以上の結果より、ハニカムセグメント内に過堆積セルが１個以上存在し、割合Ｒが２０％以下の範囲では、捕集層による圧力損失の抑制効果を損なうことなく、ハニカムフィルタの再生効率を向上させることができることがわかった。また、実施例１９〜３０に示すように、セル密度が変わっても、同様の傾向が得られることがわかった。
【００５８】
また、不完全捕集層形成セルを形成した実施例３１，３２については、測定結果を表１に示した。実施例３２は、再生効率８７％、圧力上昇割合が３．１％であった。また、実施例３２は、再生効率が８４％、圧損上昇が３．７％であった。不完全捕集層形成セルが形成されたハニカムフィルタにおいても、捕集層がないセルと同様の結果が得られた。【００５９】
【表１】
0005969386.tif 000002
【００６０】
【表２】
0005969386.tif 000003
【００６１】
【表３】
0005969386.tif 000004
【００６２】
本出願は、２０１０年３月３１日に出願された日本国特許出願第２０１０−８１８９７号を優先権主張の基礎としており、引用によりその内容の全てが本明細書に含まれる。
【産業上の利用可能性】
【００６３】
本発明は、自動車用、建設機械用及び産業用の定置エンジン並びに燃焼機器等から排出される排ガスを浄化するためのフィルターとして好適に使用することができる。
【図１】
0005969386.tif 000005
【図２】
0005969386.tif 000006
【図３】
0005969386.tif 000007
【図４】
0005969386.tif 000008
【図５】
0005969386.tif 000009
【図６】
0005969386.tif 000010
【図７】
0005969386.tif 000011
【図８】
0005969386.tif 000012
【図９】
0005969386.tif 000013